(57)【要約】    【課題】  優れた伸縮性を有すると同時に、表裏両面の表面質感が良好であり、使用時の耐久性にも優れた伸縮性経編地を提供する。    【解決手段】  非弾性糸と弾性糸とを組み合わせて編成された伸縮性経編地であって、前記非弾性糸の編成組織は、１本の糸が同じコース上で複数針に渡るオーバーラップを行ない複数の編目を形成する二目編組織〔Ａ〕−〔Ｅ〕を有し、前記弾性糸の編成組織〔Ｍ〕−〔Ｒ〕は、１本の糸が同じコース上では単独の編目を形成するか編目を形成していない伸縮性経編地。【選択図】  図１
2008075241.tif 000002
【特許請求の範囲】
【請求項１】
非弾性糸と弾性糸とを組み合わせて編成された伸縮性経編地であって、
前記非弾性糸の編成組織は、１本の糸が同じコース上で複数針に渡るオーバーラップを行ない複数の編目を形成する二目編組織を有し、
前記弾性糸の編成組織は、１本の糸が同じコース上では単独の編目を形成するか編目を形成していない、
伸縮性経編地。
【請求項２】
前記弾性糸の編成組織は、第１の弾性糸が全ウェールにわたってコース毎に１〜２針の振り幅で挿入され、第２の弾性糸が全ウェールにわたってコース毎に１〜３針の振り幅で挿入される編成組織、１本の弾性糸が同じウェール上でコース毎に編目を形成する編成組織、および、１本の弾性糸がコース毎に隣のウェールに渡って編目を形成する編成組織からなる群から選ばれる何れか１種の編成組織を有する、
請求項１に記載の伸縮性経編地。
【請求項３】
前記非弾性糸の二目編組織は、フルセットまたは１イン１アウトである、
請求項１または２に記載の伸縮性経編地。
【請求項４】
前記非弾性糸は、伸度１００％未満であって、１５−２３５ｄｔｅｘのフィラメント糸または４０−１４０綿番手の紡績糸であり、
前記弾性糸は、伸度２００％以上であり、前記編目を形成する編成組織では１７−１５６ｄｔｅｘ、前記編目を形成しない編成組織では２０−６２０ｄｔｅｘである、
請求項１から３までのいずれかに記載の伸縮性経編地。
【発明の詳細な説明】
【技術分野】
【０００１】
本発明は、伸縮性経編地に関し、詳しくは、ナイロンなどの非弾性糸からなる編成組織を基本にしてポリウレタン弾性糸などの弾性糸を組み合わせることで伸縮性を向上させた伸縮性経編地を対象にしている。
【背景技術】
【０００２】
弾性糸を組み込むことで伸縮性を向上させた伸縮性経編地は、スポーツウェアや女性用インナーウェアなど、弾力的な伸び縮みが要求される衣料品用途などに広く利用されている。
伸縮性経編地に優れた伸縮性を付与するために、弾性糸の編成組織について様々な工夫がなされている。
例えば、本件出願人は、商品名「トリスキン（登録商標）」と名付けた伸縮性経編地を開発し（特許文献１参照）、製造販売している。この伸縮性経編地は、非弾性糸からなる地組織に、振り幅の異なる２種類の弾性糸を挿入編成することで、経緯両方向に優れた伸びとパワーを発揮することができる。
【０００３】
また、弾性糸の編成組織を、フルセットで二目編にすることで、経緯だけでなく斜め方向を含めた全方向にバランスの取れた伸びとパワーを発揮させる技術も提案されている。
そのほかにも、弾性糸の編成組織を工夫したり、弾性糸の材質や特性を向上させたりすることで、伸縮性経編地の性能向上を図ることが考えられている。
【特許文献１】実公昭５９−２１４８号公報
【発明の開示】
【発明が解決しようとする課題】
【０００４】
ところが、前記した従来の伸縮性経編地は、伸縮性を付与するために弾性糸を用いていることで、表面の質感があまり良くないという問題がある。
ポリウレタン弾性糸などの弾性糸は、非弾性糸に比べると、表面にザラツキがある。弾性糸を編み込んだ経編地は、弾性糸が表面に露出する部分で表面質感が低下することになる。綿のような優しい当接感を実現することはできない。
例えば、前記した特許文献１の技術では、弾性糸の組織を工夫することで、経編地の表面側については通常の非弾性糸のみからなる経編地と遜色のない滑らかさが得られるが、裏面側については、少しザラツキが残る。
【０００５】
前記した弾性糸を二目編で組み込む技術では、優れた伸縮性を有する反面、経編地の表裏ともにザラザラした質感でゴム面のような風合になってしまう。
弾性糸を使った伸縮性経編地は、破裂強度や引裂強度に劣るという問題もある。これは、一般的に、弾性糸は非弾性糸に比べて前記強度特性に劣っているため、弾性糸を編み込んだ経編地は、衣料品などに使用しているうちに、引裂きや破裂が生じる心配があり、耐久性に劣るという問題がある。
さらに、前記した弾性糸を二目編で組み込む技術では、特別な設定が必要であるほか、編成された経編地にカールが生じて使用し難いという問題や、非弾性糸に比べてコストのかかる弾性糸を大量に使用するために、経編地の生産コストが高くつくという問題もある。
【０００６】
本発明の課題は、前記したような従来における伸縮性経編地の問題点を解消し、優れた伸縮性を有すると同時に、表裏両面の表面質感が良好であり、使用時の耐久性にも優れた伸縮性経編地を提供することである。
【課題を解決するための手段】
【０００７】
本発明にかかる伸縮性経編地は、非弾性糸と弾性糸とを組み合わせて編成された伸縮性経編地であって、前記非弾性糸の編成組織は、１本の糸が、同じコース上で複数針に渡るオーバーラップを行ない複数の編目を形成する二目編組織を有し、前記弾性糸の編成組織は、１本の糸が、同じコース上では単独の編目を形成するか編目を形成していない。
〔非弾性糸〕
通常の経編地と同様の糸材料が使用できる。
非弾性糸は、全く弾性の無い糸だけではなく、弾性糸に比べて弾性あるいは伸縮性の少ない糸であればよい。具体的には、本明細書において、非弾性糸とは、伸び１００％未満の糸を意味する。好ましくは、伸び６０％未満の糸である。
【０００８】
綿などの天然繊維、ナイロンなどの合成繊維、さらには半合成繊維や再生繊維なども使用できる。これらの繊維からなるフィラメント糸、紡績糸、交撚糸などの何れも形態でもよい。
非弾性糸の太さは、フィラメント糸の場合、１５−２３５ｄｔｅｘが採用でき、２２−７８ｄｔｅｘが好ましい。紡績糸の場合、４０−１４０綿番手が採用でき、５０−８０綿番手が好ましい。
〔非弾性糸の編成組織〕
非弾性糸の編成組織は、１本の糸が、同じコース上で複数針に渡るオーバーラップを行ない複数の編目を形成する二目編組織を有する。
【０００９】
具体的な編成組織は、通常の二目編組織と共通する技術が適用できる。非弾性糸の編成組織は、フルセットまたは１イン１アウトでよい。
非弾性糸の編成組織には、前記した二目編組織に加えて、二目編組織以外の各種の編成組織を組み合わせることもできる。１枚の経編地に、二目編組織の領域と二目編組織以外の領域とが配置されてあってもよい。
〔弾性糸〕
弾性糸の材料は、通常の伸縮性経編地で使用されている弾性糸と同様のものが採用できる。例えば、ポリウレタン弾性糸が使用できる。スパンデックスとして知られる高弾性ポリウレタン糸が使用できる。
【００１０】
弾性糸としては、伸び２００％以上のものが使用できる。好ましくは、伸び４００％以上である。編目を形成する編成組織で弾性糸を用いる場合は、２０−１５６ｄｔｅｘの太さが好ましく、編目を形成しない編成組織では１７−６２０ｄｔｅｘが好ましい。
２種類の弾性糸を、振り幅を違えて挿入する場合、第１および第２の弾性糸を２２−６２０ｄｔｅｘの範囲で同じ太さにしたり太さを変えて組み合わせたりすることができる。
〔弾性糸の編成組織〕
弾性糸の編成組織は、１本の糸が、同じコース上では単独の編目を形成するか編目を形成しない。
【００１１】
具体的には、以下の編成組織が採用できる。
第１の弾性糸が全ウェールにわたってコース毎に１〜２針の振り幅で挿入され、第２の弾性糸が全ウェールにわたってコース毎に１〜３針の振り幅で挿入される編成組織が採用できる。この編成組織は、前記した特許文献１に開示された編成組織のうち、弾性糸の編成組織を適用することができる。同様に、第２７１８４４１号公報、特開２０００−２２００６５号公報などに開示された編成組織における、弾性糸の編成組織を適用することもできる。第１、第２の弾性糸に加えて、第３の弾性糸を、別の編成組織で挿入することもできる。
【００１２】
１本の弾性糸が同じウェール上でコース毎に編目を形成する編成組織が採用できる。
１本の弾性糸がコース毎に隣のウェールに渡って編目を形成する編成組織からなる群から選ばれる何れか１種の編成組織が採用できる。
〔伸縮性経編地の編成〕
前記した非弾性糸および弾性糸の編成組織を組み合わせて伸縮性経編地を編成する。
編成装置や編成条件は、基本的には通常の伸縮性経編地と同様の技術が適用できる。
編成装置としては、ラッシェル機、ジャガード機構付ラッシェル機、トリコット機などが使用される。
【００１３】
通常、編成装置のフロント筬に非弾性糸、ミドル筬あるいはバック筬に弾性糸が供給される。
非弾性糸の供給量は、編成組織や糸条件などによっても異なるが、二目編組織を編成する場合、１８００−３４００ｍｍ／Ｒの範囲に設定できる。
弾性糸の供給量は、９０−９００ｍｍ／Ｒ（整経ストレッチｓｔ１００％）の範囲に設定できる。
〔伸縮性経編地〕
製造された伸縮性経編地は、弾性糸による優れた伸縮性すなわち伸びおよびパワーと、良好な表面質感や高い引裂強度、破裂強度など、従来の伸縮性経編地では達成し難かった特性を兼ね備えたものとなる。
【００１４】
その理由は、伸縮性経編地において、非弾性糸で構成される二目編組織が、弾性糸の編成組織を覆う形態になり、経編地の両面には非弾性糸による良好な表面質感が現出されるものと推測できる。非弾性糸の二目編組織は、引裂強度や破裂強度を格段に向上させる。しかも、非弾性糸の二目編組織は、弾性糸による優れた伸縮性を阻害することが少ないという利点も発揮される。
伸縮性経編地の特性として、伸びやパワーに優れたものが好ましい。特に、経緯両方向、出来れば斜め方向も含めて、伸びおよびパワーのバランスが取れたものが好ましい。具体的には、伸びが２００−３７０％（タテ）、１００−２５０（ヨコ）、１５０−３００（ナナメ）、パワーが１５０−１０００ｋｇ（タテ）、３００−１５００ｋｇ（ヨコ）、２００−１２００（ナナメ）であるものが好ましい。
【００１５】
使用時の耐久性などを向上させるために、引裂強度の高いものが好ましく、具体的には引裂強度７００ｇ以上、好ましくは１２００ｇ以上に設定できる。また、破裂強度の高いものが好ましく、具体的には破裂強度２００ｋＰａ以上、好ましくは３００ｋＰａ以上に設定できる。
上記のような伸縮特性および強度特性は、非弾性糸および弾性糸の糸使いおよび編成組織の組み合わせによって調整することができる。
〔用途〕
通常の伸縮性経編地が使用される用途に使用できる。特に、外観性や着用感が要求される衣料品などに好適である。例えば、ガードルやブラジャー、ボディースーツ、ショーツなどの女性用インナーウェアがある。水着やレオタード、スキーウェアなどのスポーツウェアもある。
【発明の効果】
【００１６】
本発明にかかる伸縮性経編地は、非弾性糸の編成組織に、いわゆる二目編組織を採用することで、従来の伸縮性経編地の特長である優れた伸びおよびパワーを損なうことなく、従来の伸縮性経編地が有する欠点を解消することができた。
すなわち、生地が柔らかくなり、優しい接触感があり、緻密で透け感がなく、しかも、表裏の質感の違いも少ない。破裂強度が高くなり、引裂き強力が大きく、ほつれ難い利点も発揮できる。弾性糸の編成組織に特殊な変更が不要であるため、一般的な編成装置や編成条件が採用できる。弾性糸の使用量も少なくて済むので、能率的かつ低コストで製造できる。
【発明を実施するための最良の形態】
【００１７】
図１は、伸縮性経編地を構成する非弾性糸および弾性糸の組織を模式的に示している。
図１（ａ）は、非弾性糸の編成組織を示し、１本の糸が、同じコース上で複数針に渡るオーバーラップを行ない複数の編目を形成する二目編組織を構成している。編成組織〔Ａ〕は、２針に渡るオーバーラップを行なって、２個の編目が設けられている。編成組織〔Ｂ〕は、３針に渡るオーバーラップを行なっている。編成組織〔Ｃ〕−〔Ｅ〕は、さらに、編目の構造やオーバーラップ幅などを種々に変更している。
図１（ｂ）は、弾性糸の編成組織を示し、１本の糸が、同じコース上では単独の編目を形成するか編目を形成していない。そのうち、編成組織〔Ｍ〕は、いわゆる鎖編組織である。編成組織〔Ｎ〕は、コース毎にループを形成している。編成組織〔Ｏ〕は、１針または２針の振り幅で挿入された挿入組織である。編成組織〔Ｐ〕は、１針の振り幅からなる挿入組織である。編成組織〔Ｑ〕は、１針または３針の振り幅からなる挿入組織である。編成組織〔Ｒ〕は、一部のコースではループを形成し、他のコースでは挿入されている。
【００１８】
これらの基本的な編成組織を適宜に組み合わせることで、伸縮性経編地が構成できる。
【実施例】
【００１９】
本発明にかかる伸縮性経編地を製造し、その性能を評価した。
編成装置としては、カールマイヤー社製ラッシェル機、タイプＲＳＥ４Ｎ−５６ＧＧを用いた。
〔実施例１〕
＜糸使い＞
Ｆ．ＧＢ１：ナイロン６６、３３Ｔ−２６セミダル（東レ社製）
ＧＢ２：  ―
Ｂ．ＧＢ３：ライクラ１１７Ｔ−１２７Ｃ（東レ・デュポン社製）
Ｂ．ＧＢ４：ライクラ４４Ｔ−１２７Ｃ（東レ・デュポン社製）
ここで、Ｆはフロント筬、Ｂはバック筬を示す。以下も同様。
【００２０】
＜筬への配列＞
Ｆ．ＧＢ１：フルセッティング（混率８８％）
Ｂ．ＧＢ３：フルセッティング（混率８％）
Ｂ．ＧＢ４：フルセッティング（混率４％）
＜編組織＞
図２参照。
ＧＢ１の非弾性糸は、同じコース上で２針に渡るオーバーラップを行ない２個の編目を形成する二目編になっている。
【００２１】
ＧＢ２の弾性糸は、コース毎に１針の振り幅で挿入されている。ＧＢ３の弾性糸は、コースによって１針または３針の振り幅で挿入されている。
＜給糸量＞
Ｆ．ＧＢ１：２９００ｍｍ／Ｒ
Ｂ．ＧＢ３：１４０ｍｍ／Ｒ（ｓｔ７５％）
Ｂ．ＧＢ４：２２５ｍｍ／Ｒ（ｓｔ１００％）
＜仕上がり性量＞
コース：１４７ｃ／ｉｎ、ウェール：４３．６ｗ／ｉｎ
生地厚み：０．５５ｍｍ
＜伸縮性＞
得られた経編地に対して、引張試験を行なった結果を示す。
【００２２】
【表１】
2008075241.tif 000003
【００２３】
＜編地特性＞
編地の特性について評価した。
ほつれ  ：非常に強い。
破裂強度：４７０ｋＰａ（４．８ｋｇｆ／ｃｍ２）
引裂強度：１２６９ｇ
カール  ：０度
透け感  ：透けない。
風合    ：非常に柔らかく、優しいタッチであり、表裏とも差がない。
【００２４】
〔比較例１〕
弾性糸を二目編で編成している。
＜糸使い＞
Ｆ．ＧＢ１：ナイロン６、３３Ｔ−６セミダル異形（東レ社製）
ＧＢ２：ライクラ４４Ｔ−１２７Ｃ（東レ・デュポン社製）
Ｂ．ＧＢ３：  ―
Ｂ．ＧＢ４：  ―
＜筬への配列＞
Ｆ．ＧＢ１：フルセッティング（混率５２％）
ＧＢ２：フルセッティング（混率４８％）
＜編組織＞
図３参照。
【００２５】
ＧＢ１の非弾性糸は、同一コース上で複数のオーバーラップは無く、編目は１個だけである。
ＧＢ２の弾性糸は、実施例１の非弾性糸と同じ編成組織の二目編である。
＜給糸量＞
Ｆ．ＧＢ１：１３５０ｍｍ／Ｒ
ＧＢ２：１９００ｍｍ／Ｒ（ｓｔ１００％）
＜仕上がり性量＞
コース：１２２ｃ／ｉｎ、ウェール：６０．０ｗ／ｉｎ
生地厚み：０．５９ｍｍ
＜伸縮性＞
【００２６】
【表２】
2008075241.tif 000004
【００２７】
＜編地特性＞
ほつれ  ：強い。
破裂強度：１８６ｋＰａ（１．９ｋｇｆ／ｃｍ２）
引裂強度：１０３０ｇ
カール  ：５１度（使用に難あり）
透け感  ：ほぼ透けない。
風合    ：ゴム様の風合いで、表裏ともにザラザラしている。
〔比較例２〕
実公昭５９−２１４８号公報に記載の技術である。非弾性糸からなる地組織に、２種類の弾性糸を挿入している。非弾性糸の編成組織は、二目編ではない。
【００２８】
＜糸使い＞
Ｆ．ＧＢ１：ナイロン６、３３Ｔ−６セミダル異形（東レ社製）
Ｍ．ＧＢ３：ライクラ１５６Ｔ−１２７Ｃ（東レ・デュポン社製）
Ｂ．ＧＢ４：ライクラ４４Ｔ−１２７Ｃ（東レ・デュポン社製）
＜筬への配列＞
Ｆ．ＧＢ１：フルセッティング（混率７０％）
Ｍ．ＧＢ３：フルセッティング（混率１６％）
Ｂ．ＧＢ４：フルセッティング（混率１４％）
＜編組織＞
図４参照。
【００２９】
ＧＢ１の非弾性糸は、同一コース上で複数のオーバーラップは無く、編目は１個だけである。
ＧＢ２とＧＢ３の弾性糸は、実施例１と同じく、振り幅が異なる２種類の挿入組織である。
＜給糸量＞
Ｆ．ＧＢ１：１１００ｍｍ／Ｒ
Ｂ．ＧＢ３：９８ｍｍ／Ｒ（ｓｔ７５％）
Ｂ．ＧＢ４：３５０ｍｍ／Ｒ（ｓｔ１００％）
＜仕上がり性量＞
コース：２０７ｃ／ｉｎ、ウェール：５０ｗ／ｉｎ
生地厚み：０．４３ｍｍ
＜伸縮性＞
【００３０】
【表３】
2008075241.tif 000005
【００３１】
＜編地特性＞
ほつれ  ：十分に使用可能な範囲ではあるが、少し弱い。
破裂強度：１４７ｋＰａ（１．５ｋｇｆ／ｃｍ２）
引裂強度：１０８４ｇ
カール  ：０度
透け感  ：透ける。
風合    ：柔らかさはあるが、表の滑らかさに比べて裏は少しザラツキがある。
〔実施例と比較例の評価〕
(１)  比較例１では、弾性糸を二目編にしたことによって、タテヨコ斜めの何れの方向にも優れた伸びおよびパワーを発揮できる。
【００３２】
ところが、編地の風合いが劣り、端部にカールが発生して使用し難いものとなる。破裂強度や引裂強度もあまり強くない。
(２)  比較例２では、２種類の弾性糸を組み合わせたことによって、比較例１よりは少ないが、実用的に十分な伸びおよびパワーを示す。
ところが、編地の風合は、表は滑らかであるが、裏に少しザラツキがでる。透け感があるため、用途によっては使用し難いこともある。破裂強度もそれほど高くない。
(３)  実施例１では、比較例１に比べて、全方向での伸びとパワーとのバランスという点では少し劣るが、比較例２とはほぼ同等であり、実用的に十分な伸縮性を有している。
【００３３】
比較例１のようなカール発生の問題はなく、破裂強度および引裂強度は比較例１，２に比べて格段に優れている。また、表裏とも同等に、柔らかく美しいタッチを有しており、使用者の肌に接触するような各種衣料品に極めて適したものである。
非弾性糸に比べて高価な弾性糸の使用量が、比較例１よりも大幅に減っているので、製造コストの低減が図れる。
【図面の簡単な説明】
【００３４】
【図１】本発明の実施形態を表す非弾性糸および弾性糸の編成組織図
【図２】本発明の実施例となる伸縮性経編地の編成組織図
【図３】比較例の編成組織図
【図４】比較例の編成組織図
【符号の説明】
【００３５】
Ａ−Ｆ    非弾性糸の編成組織（二目編）
Ｍ−Ｒ    弾性糸の編成組織
【図１】
2008075241.tif 000006
【図２】
2008075241.tif 000007
【図３】
2008075241.tif 000008
【図４】
2008075241.tif 000009
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
非弾性糸と弾性糸とを組み合わせて編成された伸縮性経編地であって、
前記非弾性糸の編成組織は、１本の糸が同じコース上で複数針に渡るオーバーラップを行ない複数の編目を形成する二目編組織を有し、
前記弾性糸の編成組織は、１本の糸が同じウェール上でコース毎に編目を形成する鎖編組織を必須とする編成組織からなる、
ことを特徴とする、伸縮性経編地。
【請求項２】
前記非弾性糸の二目編組織は、フルセットまたは１イン１アウトである、
請求項１に記載の伸縮性経編地。
【請求項３】
前記非弾性糸は、伸度１００％未満であって、１５−２３５ｄｔｅｘのフィラメント糸または４０−１４０綿番手の紡績糸であり、
前記弾性糸は、伸度２００％以上であり、前記編目を形成する編成組織では１７−１５６ｄｔｅｘ、前記編目を形成しない編成組織では２０−６２０ｄｔｅｘである、
請求項１または２に記載の伸縮性経編地。
【手続補正２】
【補正対象書類名】明細書
【補正対象項目名】０００７
【補正方法】変更
【補正の内容】
【０００７】
本発明にかかる伸縮性経編地は、非弾性糸と弾性糸とを組み合わせて編成された伸縮性経編地であって、前記非弾性糸の編成組織は、１本の糸が同じコース上で複数針に渡るオーバーラップを行ない複数の編目を形成する二目編組織を有し、前記弾性糸の編成組織は、１本の糸が同じウェール上でコース毎に編目を形成する鎖編組織を必須とする編成組織からなる、ことを特徴とする。
〔非弾性糸〕
通常の経編地と同様の糸材料が使用できる。
非弾性糸は、全く弾性の無い糸だけではなく、弾性糸に比べて弾性あるいは伸縮性の少ない糸であればよい。具体的には、本明細書において、非弾性糸とは、伸び１００％未満の糸を意味する。好ましくは、伸び６０％未満の糸である。
【手続補正３】
【補正対象書類名】明細書
【補正対象項目名】００２１
【補正方法】変更
【補正の内容】
【００２１】
ＧＢ３の弾性糸は、コース毎に１針の振り幅で挿入されている。ＧＢ４の弾性糸は、コースによって１針または３針の振り幅で挿入されている。
＜給糸量＞
Ｆ．ＧＢ１：２９００ｍｍ／Ｒ
Ｂ．ＧＢ３：１４０ｍｍ／Ｒ（ｓｔ７５％）
Ｂ．ＧＢ４：２２５ｍｍ／Ｒ（ｓｔ１００％）
＜仕上がり性量＞
コース：１４７ｃ／ｉｎ、ウェール：４３．６ｗ／ｉｎ
生地厚み：０．５５ｍｍ
＜伸縮性＞
得られた経編地に対して、引張試験を行なった結果を示す。